СЫРЬЕВАЯ СМЕСЬ ДЛЯ ПРОИЗВОДСТВА КЕРАМЗИТА
CRUDE MIXTURE FOR MAKING EXPANDED CLAY

Изобретение относится к промышленности строительных материалов и касается производства керамзита.
Известна сырьевая смесь для производства керамзита, содержащая, мас.%: глинистое сырье 75,5-76,8; волокнистые отходы первичной переработки шерсти 0,9-1,4; вода - остальное [1].
Задачей изобретения является повышение прочности керамзита, полученного из сырьевой смеси.
Технический результат достигается тем, что сырьевая смесь для производства керамзита, содержащая глинистое сырье, воду, дополнительно содержит измельченные и просеянные через сетку №5 стебли камыша обыкновенного влажностью 10-12% при следующем соотношении компонентов, мас.%: глинистое сырье 72,5; вода 26,0; указанные стебли камыша обыкновенного 1,5.
Технический результат достигается также тем, что сырьевая смесь для производства керамзита, содержащая глинистое сырье, воду, дополнительно содержит измельченные и просеянные через сетку №5 стебли камыша обыкновенного влажностью 10-12% при следующем соотношении компонентов, мас.%: глинистое сырье 79,0; вода 20,0; указанные стебли камыша обыкновенного 1,0.
В составе сырьевой смеси используют легкоплавкое глинистое сырье.
В таблице приведены составы сырьевой смеси для производства керамзита.
Компоненты дозируют в требуемых количествах, смешивают и готовят сырьевую смесь. Из полученной смеси формуют гранулы, которые сушат до влажности не более 6% и обжигают при температуре 950-1000°C.
Источник информации
l. SU 628129, C04B 14/12, 1978.